(57)【要約】【課題】良好な記録特性及び耐久性を有する２層型光記録媒体の提供。【解決手段】  （１）記録再生光入射面から順に、第一基板、第一記録層、第一反射層、接着層、保護層、第二記録層、第二反射層、第二基板の順に積層してなる光記録媒体において、接着層の３０℃における弾性率が１０００ＭＰａ以上であることを特徴とする光記録媒体。（２）記録再生光入射面から順に、第一基板、第一記録層、第一反射層、接着層、保護層、第二記録層、第二反射層、第二基板の順に積層してなる光記録媒体において、接着層のガラス転移点が８５℃以上であることを特徴とする請求項１記載の光記録媒体。【選択図】        図３
2005267671.tif 000002
【特許請求の範囲】
【請求項１】
記録再生光入射面から順に、第一基板、第一記録層、第一反射層、接着層、保護層、第二記録層、第二反射層、第二基板の順に積層してなる光記録媒体において、接着層の３０℃における弾性率が１０００ＭＰａ以上であることを特徴とする光記録媒体。
【請求項２】
記録再生光入射面から順に、第一基板、第一記録層、第一反射層、接着層、保護層、第二記録層、第二反射層、第二基板の順に積層してなる光記録媒体において、接着層のガラス転移点が８５℃以上であることを特徴とする請求項１記載の光記録媒体。
【発明の詳細な説明】
【技術分野】
【０００１】
本発明は、２層型光記録媒体に関する。
【背景技術】
【０００２】
読み出し専用のＤＶＤ（デジタルバーサタイルディスク）などの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。
このＤＶＤ＋Ｒ、ＤＶＤ＋ＲＷなどは、従来の記録可能なＣＤ−Ｒ、ＣＤ−ＲＷ（記録型コンパクトディスク）技術の延長上に位置するもので、再生専用ＤＶＤとの再生互換性を確保するために、記録密度（トラックピッチ、信号マーク長）と基板厚さがＣＤ条件からＤＶＤ条件に合うように設計されている。
例えば、ＤＶＤ＋Ｒでは、ＣＤ−Ｒと同様に、基板上に色素をスピンコーティングして光記録層を設け、その背後に金属反射層を設けた情報記録用基板を、貼り合せ材を介して同形状の基板と貼り合せるという構成が採用されている。この場合、光記録層としては色素系材料が用いられる。
【０００３】
ところで、読み出し専用ＤＶＤでは、記録容量を増大させるために２層の記録層を有するものが提案されている。図１は、このような２層の記録層を有するＤＶＤの構造を示す断面図である。第一基板と第二基板は、紫外線硬化樹脂から形成された接着層を挟むことにより貼り合わされている。第一基板の内側の面には第一記録層が形成されており、第二基板の内側の面には第二記録層が形成されている。第一記録層は金属薄膜等を用いた半透明膜として形成されている。第二記録層は反射膜として形成されており、金属膜などから形成される。第一及び第二記録層には凸凹状の記録マークが形成され、再生レーザー光を反射・干渉する効果により記録信号を読み取る。２つの記録層から信号を読み取るため、最大８．５ＧＢ程度の記憶容量が得られる。
また、第一及び第二基板の厚みはそれぞれ約０．６ｍｍであり、接着層の厚みは約５０μｍである。第一記録層となる半透明膜は、その反射率が３０％程度となるように形成されており、第二記録層を再生するために照射されるレーザー光は第一記録層で全光量の約３０％が反射して減衰した後、第二記録層の反射膜で反射し、更に第一記録層で減衰を受けた後、ディスクから出ていく。再生光であるレーザー光をそれぞれ第一記録層又は第二記録層上に焦点が位置するように絞り、その反射光を検出することによりそれぞれの記録層の信号を再生することができる。なおＤＶＤの場合、記録再生に用いるレーザー光波長は約６５０ｎｍである。
【０００４】
ＤＶＤ−ＲＯＭ作成時に、量産前の段階でのデータ内容の確認や客先承認用などの用途において、スタンパを作成してディスク化したものを用いる代りに、容易に作成でき且つＤＶＤ−ＲＯＭと互換性のあるＤＶＤ±Ｒを用いることが多い。しかしながら記録型ＤＶＤは現在１層タイプのものしかないため、２層ＤＶＤ−ＲＯＭの場合にはＤＶＤ±Ｒを用いてサンプルを作成することができず、量産時と同じくスタンパを作成してＤＶＤ−ＲＯＭを作成する場合がある。このときにデータ内容の間違いなどがあると内容を修正して再度マスタリングする必要があるため、コストと時間がかかってしまう。また、２層ＤＶＤ−ＲＯＭのバックアップが行えないＤＶＤ±Ｒ／ＲＷをＰＣデータのバックアップに使用すると、記録容量が不足することがある。そこで、２層ＤＶＤ−ＲＯＭ互換性を有する光記録媒体の開発が望まれている。
【発明の開示】
【発明が解決しようとする課題】
【０００５】
本発明者らは、先に図２に示す構成の記録可能な２層型光記録媒体を実現した。即ち、片面に案内溝を有する第一基板上の案内溝側に有機色素を含む第一記録層を形成し、第一記録層上に金属薄膜からなる第一反射層を形成した第一情報基板と、片面に案内溝を有する第二基板上の案内溝側に金属薄膜からなる第二反射層、第二反射層上に有機色素を含有する第二記録層、第二記録層上に保護層を形成した第二情報基板を、案内溝側を対向させて接着剤により貼り合わせた構成の媒体である。
しかし、この場合、第一反射膜の膜厚が薄いため第一記録層記録時に第一反射層が変形し特性が悪化するという問題、及び、第二記録層記録時にも保護層の変形により同様の記録特性の悪化が生じるという問題がある。更に、耐久試験を行った場合、例えば８０℃／８５％ＲＨの環境下で放置した場合に第一反射層が侵食されるという問題がある。
本発明は、上記問題点を解決し、良好な記録特性及び耐久性を有する２層型光記録媒体の提供を目的とするものである。
【０００６】
上記課題は、次の１）〜２）の発明によって解決される。
１）  記録再生光入射面から順に、第一基板、第一記録層、第一反射層、接着層、保護層、第二記録層、第二反射層、第二基板の順に積層してなる光記録媒体において、接着層の３０℃における弾性率が１０００ＭＰａ以上であることを特徴とする光記録媒体。
２）  記録再生光入射面から順に、第一基板、第一記録層、第一反射層、接着層、保護層、第二記録層、第二反射層、第二基板の順に積層してなる光記録媒体において、接着層のガラス転移点が８５℃以上であることを特徴とする１）記載の光記録媒体。
【０００７】
以下、上記本発明について詳しく説明する。
本発明の２層型光記録媒体は、図３に示す層構成を有する。
その作製に際しては、まず、案内溝を有する第一基板上の案内溝側に有機色素を含有する第一記録層を形成する。
記録層の形成方法としてはスピンコート法、キャスト法、ロール塗布法、引き上げ法、真空蒸着法、スパッタリング法等が用いられるが、生産性を考慮すると、スピンコート法を用いることが望ましい。
色素材料としては、スクアリリウム化合物、ホルマザン化合物、シアニン化合物、アゾ化合物、フタロシアニン化合物が記録ピットの形成、反射率、耐久性の点から好ましい。記録層中には上記色素材料から選ばれた少なくとも１種が含まれていることにより良好な特性を実現できる。
【０００８】
第一記録層上に金属からなる第一反射層を形成する。
第一反射層材料としては、Ａｇ、Ａｕ、Ａｌ、Ｃｕ及びＡｇＮｄＣｕ、ＡｇＰｄＣｕ、ＡｇＩｎなどの銀合金を用いることができるが、反射率、信頼性、価格等を考慮した場合、銀合金が好ましい。
第一反射層は均一性やタクトの点からスパッタリング法により形成することが好ましい。
また第二記録層の記録再生は第一基板側からの入射光を用いる。そのため第一反射層は半透明膜である必要があり、第一記録層と第二記録層の感度や反射率を考慮した場合、第一反射層の光透過率は４０％以上であることが好ましい。４０％未満の光透過率では第二記録層に十分な記録再生光が到達せず、反射率や記録感度の点から問題がある。
更に、反射層の上に紫外線硬化型樹脂等からなる保護膜を設けても良い。
【０００９】
一方、案内溝を有する第二基板上の案内溝側に、金属からなる第二反射層を設ける。
第二反射層材料としては、Ａｇ、Ａｕ、Ａｌ、Ｃｕ及びＡｇＮｄＣｕ、ＡｇＰｄＣｕ、ＡｇＩｎなどの銀合金を用いることができる。
第二反射層の上に有機色素を含有する第二記録層を形成する。
記録層の形成方法としてはスピンコート法、キャスト法、ロール塗布法、引き上げ法、真空蒸着法、スパッタリング法等が用いられるが、生産性を考慮すると、第一記録層と同様に、スピンコート法を用いることが望ましい。
色素材料としては、スクアリリウム化合物、ホルマザン化合物、シアニン化合物、アゾ化合物、フタロシアニン化合物が記録ピットの形成、反射率、耐久性の点から好ましい。記録層中に上記色素材料から選ばれた少なくとも１種が含まれていることにより良好な特性を実現できる。
第二記録層の上には保護層を形成する。これは第一記録層、第一反射層を順に積層した第一情報基板と、第二反射層、第二記録層を順に積層した第二情報基板を紫外線硬化樹脂等の接着剤で貼り合わせる場合に、第二記録層の有機色素膜が接着剤と接触して侵されることを防ぐためである。
保護膜材料としてはＺｎＳ・ＳｉＯ２、Ａｌ２Ｏ３、ＳｉＯ２等の無機材料を用いる。
無機保護膜の形成にはスパッタリング法を用いるのが生産性、均一性、タクトの点から好ましい。
以上の方法により作製した２枚の情報基板を、案内溝側を対向させて貼り合わせることにより本発明の２層型光記録媒体が得られる。貼り合わせは接着剤を用いる方法が一般的である。
【００１０】
図４に、接着剤の３０℃での弾性率と第一記録層のジッタの関係を示す。
図から分るように弾性率が１０００ＭＰａより小さいとジッタが急激に悪化する。これは接着剤の弾性率が小さいと第一記録層に記録するとき第一反射層が変形してしまうことによる。よって第一反射層の変形を抑えて良好なジッタを得るためには、接着層の弾性率は１０００ＭＰａ以上必要である。
図５に、接着剤の３０℃での弾性率と第二記録層のジッタの関係を示す。
図から分るように弾性率が１０００ＭＰａより小さいとジッタが急激に悪化する。これは接着層の弾性率が小さいと第二記録層に記録するとき保護層が変形してしまうことによる。よって保護層の変形を抑え良好なジッタを得るためには、接着剤の弾性率は１０００ＭＰａ以上必要である。
図６に、８０℃８５％ＲＨ環境下での第一記録層の耐久試験結果を示す。試験時間は２００時間である。図から分るように、接着層のガラス転移点（Ｔｇ）が７５℃以下であると、第一反射層が侵食されてしまい反射率の低下が生じトラッキングをかけることができない。また、８０℃ではエラーが増加し耐久性が得られない。従って、耐久性を得るためには接着層のガラス転移点を８５℃以上とする必要がある。
【発明の効果】
【００１１】
本発明によれば、良好な記録特性及び耐久性を有する２層型光記録媒体を提供できる。
【実施例】
【００１２】
以下、実施例により本発明を更に具体的に説明するが、本発明はこれらの実施例により限定されるものではない。
【００１３】
＜実施例１＞
中心穴及びトラックピッチ０．７４μｍの案内溝を有する、厚さ０．５７ｍｍ、直径１２０ｍｍの円盤状ポリカーボネート基板（第一基板）上に、スクアリリウム色素を２，２，３，３−テトラフルオルプロパノール中に濃度１．０重量％で溶解した溶液をスピンコート法により塗布し、その上にスパッタリングにより銀合金膜を厚さ１２０Å形成して第一情報基板を作製した。
一方、中心穴及びトラックピッチ０．７４μｍの案内溝を有する厚さ０．６ｍｍ、直径１２０ｍｍの別の円盤状ポリカーボネート基板（第二基板）上に、スパッタリングにより厚さ１３００ÅのＡｇ反射層を形成し、その上に、スクアリリウム色素を２，２，３，３−テトラフルオルプロプロパノール中に濃度１．５重量％で溶解した溶液をスピンコート法により塗布して記録層を形成し、第二情報基板を作製した。
次に記録層の上に、日鉱マテリアルズ製ＺｎＳ・ＳｉＯ２をスパッタリングにより半径１８ｍｍ〜５９．５ｍｍの範囲に厚さ１２００Åで形成して保護層とし、続いてスピンコーターにより１−メトキシ−２−プロパノールを半径５９．２ｍｍの位置に吐出して保護層の外縁部よりも外周部の色素を除去した。
次いで保護層上に、日本化薬製紫外線硬化型接着剤ＤＶＤ−５７６Ｍ（弾性率１５００ＭＰａ  Ｔｇ１２０℃）を塗布し、第一情報基板と案内溝側の面を対向させて貼り合わせた状態でスピンさせることにより接着剤を延展した後、ＵＶランプにより紫外線を照射させて接着剤を硬化させ接着層を形成し、２層型光記録媒体を得た。
この２層型光記録媒体に対し、波長６５７ｎｍ、ＮＡ０．６５の光学系を有する記録装置を用いて線速度９．２ｍ／ｓ、記録パワー１８ｍＷの条件で第一記録層に記録を行い、線速度３．８ｍ／ｓ、再生パワー０．７ｍＷの条件でタイムインターバルアナライザを用いてジッタの測定を行ったところ８．１％であった。またＰＩエラーは５であった。
次に、線速度９．２ｍ／ｓ、記録パワー２２ｍＷの条件で第二記録層に記録を行い、線速度３．８ｍ／ｓ、再生パワー０．７ｍＷの条件でタイムインターバルアナライザを用いてジッタの測定を行ったところ８．２％であった。
更に、８０℃８５％ＲＨの条件下で２００時間放置後に第一記録層の同じ個所を測定したところＰＩエラーは６であった。
【００１４】
＜実施例２＞
接着剤をナガセケムテックス製ＸＮＲ５５３５に変えた点以外は実施例１と同様にして２層型光記録媒体を得た。
【００１５】
＜比較例１＞
接着剤を大日本インキ製ＳＤ−６９３に変えた点以外は実施例１と同様にして２層型光記録媒体を得た。
【００１６】
上記実施例及び比較例の２層型光記録媒体の測定結果を纏めて図７に示す。
図７から判るように、比較例１においては記録ジッタの悪化及び耐久試験での劣化が見られるのに対し、実施例１、２においては記録ジッタ、耐久試験の結果は良好であった。
【図面の簡単な説明】
【００１７】
【図１】従来の２層の記録層を有するＤＶＤの構造を示す断面図。
【図２】本発明者らが先に発明した２層型光記録媒体の構造を示す断面図。
【図３】本発明の２層型光記録媒体の構造を示す断面図。
【図４】接着剤の３０℃での弾性率と第一記録層のジッタの関係を示す図。
【図５】接着剤の３０℃での弾性率と第二記録層のジッタの関係を示す図。
【図６】８０℃８５％ＲＨ環境下での第一記録層の耐久試験結果を示す図。
【図７】実施例及び比較例の２層型光記録媒体の測定結果を示す図。
【図１】
2005267671.tif 000003
【図２】
2005267671.tif 000004
【図３】
2005267671.tif 000005
【図４】
2005267671.tif 000006
【図５】
2005267671.tif 000007
【図６】
2005267671.tif 000008
【図７】
2005267671.tif 000009